물품의 제조는 신발 갑피와 접합된 신발 밑창과 같은 소정 형태의 물품을 형성하기 위해 2개 이상의 구성요소의 접합에 의존한다. 접합은 기재의 표면에 도포된 접착제 미립자로 성취될 수도 있다. 접착제 미립자는 레이저와 같은 제어된 에너지 소스로 기재에 선택적으로 융착된다. 레이저 에너지의 선택적 인가는 접착제 미립자의 특정 기하학적 구조체가 기재 상에 형성될 수 있게 한다. 융착된 접착제 미립자를 갖는 기재는 다른 구성요소와 정합되어 융착된 접착제 미립자가 제1 기재 및 제2 구성요소를 접합하게 한다.
주어진 문장을 읽고 간략하게 요약해주세요.

문장: 
[ 발명의 명칭 ]
비금속 기재 상에 선택적으로 도포된 접착제 미립자SELECTIVELY APPLIED ADHESIVE PARTICULATE ON NONMETALLIC SUBSTRATES
[ 기술분야 ]
본 발명의 양태는 다른 구성요소와의 접착제로서 최종적인 사용을 위해 기재(substrate)에 접착제 미립자를 선택적으로 융착하기 위해 접착제 미립자에 인가된 에너지를 사용하는 접착제 도포 기술에 관한 것이다.
[ 배경기술 ]
구성요소는 다양한 기술을 사용하여 함께 결합될 수도 있다.  예를 들어, 접착제가 다른 기재와 접합되도록 의도된 제1 기재(예를 들어, 재료)의 적어도 하나의 표면에 도포될 수도 있다.  접착제는 물리적 및/또는 화학적 접합을 통해 2개의 기재를 접합할 수도 있다.  접착제로의 2개의 기재의 접합은 임의의 산업에서 사용될 수도 있다.  예를 들어, 2개의 기재의 접합은 예를 들어, 항공, 자동차, 선박, 산업 상품, 소비자 상품, 의류, 및 신발류 산업으로 확장되고 있다.신발과 같은 예시적인 신발류 물품(article of footwear)이 배경기술 목적으로 설명된다.  통상의 신발은 갑피(upper) 및 밑창 구조체(sole structure)를 포함한다.  밑창 구조체는 이어서 중창(midsole) 및 겉창(outsole)을 포함할 수도 있다.  개별 중창 및 겉창이 설명되지만, 밑창 구조체는 중창과 겉창이 단지 공통으로 형성된 구조체의 구역이 되도록 형성될 수도 있는 것이 고려된다.  참조의 목적으로, 예시적인 신발은 3개의 일반적인 구역 또는 영역: 앞발 또는 발가락 구역, 중간발 구역, 및 뒤꿈치 구역으로 분할될 수도 있다.  신발은 바깥쪽 측부(lateral side) 및 안쪽 측부(medial side)를 또한 포함한다.  바깥쪽 측부는 일반적으로 착용 상태 구성(as-worn configuration)에 있을 때 사용자의 발의 바깥쪽 측부를 따라 연장한다.  안쪽 측부는 착용 상태 구성에 있을 때 사용자의 발의 안쪽 측부를 따라 연장한다.  바깥쪽 측부 및 안쪽 측부는 신발의 특정 영역을 경계 한정하도록 의도된 것은 아니다.  대신에, 이들은 이하의 설명에서 참조를 위해 사용되는 신발의 일반적인 영역을 표현하도록 의도된다.  예를 들어, 안쪽 측부 및 바깥쪽 측부는 토 박스(toe box)의 각각의 측부에서 발가락 구역 부근에 모일 수도 있다.  유사하게, 안쪽 측부 및 바깥쪽 측부는 또한 뒤꿈치 구역에 근접한 아킬레스 보강부(Achilles reinforcement)의 각각의 측부에 모일 수도 있는 것이 고려된다.  따라서, 신발 디자인 및 구성에 따라, 용어 안쪽, 바깥쪽, 발가락, 뒤꿈치 등은 일반적으로 근접 위치를 칭하고, 한정적인 것은 아닐 수도 있다.신발류 물품의 갑피부는 일반적으로 밑창 구조체에 고정되고, 발을 수용하기 위한 캐비티(cavity)를 형성한다.  전술된 바와 같이, 밑창 구조체는 겉창 및 중창을 포함할 수도 있다.  겉창은 밑창 구조체의 지면 결합면을 형성한다.  중창은 일반적으로 갑피와 겉창 사이에 위치된다.  겉창 및/또는 중창은 고무, 가죽, 또는 폴리머 발포 재료(예를 들어, 폴리우레탄 또는 에틸렌 비닐 아세테이트)와 같은 통상의 재료로 형성될 수도 있다.  겉창은 중창과 일체로 형성될 수도 있고, 또는 겉창은 중창의 하부면에 부착될 수도 있다.
[ 발명의 개요 ]

[ 해결하려는 과제 ]
신발류 물품을 구성하기 위한 전통적인 제조 기술은 밑창 구조체의 상부면(예를 들어, 중창부의 상부면) 및/또는 갑피부의 하부면으로의 액체 접착제의 도포 또는 브러싱에 의존할 수도 있다.  이러한 접착제의 도포는 충분한 양의 접착제가 밑창 구조체와 갑피 사이에 충분한 접합부를 형성하는 데 필요하지만, 너무 많은 접착제는 중량, 비용을 추가할 수 있고, 잠재적으로 시각적으로 바람직하지 않을 수 있다.
[ 과제의 해결 수단 ]
이 발명의 내용 섹션은 상세한 설명에서 이하에 더 설명되는 단순화된 형태의 개념의 선택을 소개하기 위해 제공된다.  이 발명의 내용 섹션은 청구된 청구대상의 주요 특징 또는 본질적인 특징을 식별하도록 의도된 것은 아니고, 또한 청구된 청구대상의 범주를 결정하는 데 있어서 보조로서 사용되도록 의도된 것도 아니다.양태는, 일반적으로 신발류 물품을 위한 구성요소 상에 선택적으로 융착되어, 선택적으로 융착된 접착제 미립자가 이어서 이후에 구성요소를 다른 구성요소와 접합하는 데 사용하기 위해 가열될 수도 있는 접착제 미립자에 관한 것이다.  예를 들어, 신발류 물품 구성요소에 접착제 미립자를 도포하는 방법은, 레이저가 접착제 미립자 및 신발류 구성요소에 신발류 물품 구성요소의 일부에 접착제 미립자를 도포하여, 접착제 미립자 및 신발류 구성요소를 선택적으로 융착시키도록, 레이저 에너지를 선택적으로 인가하는 것을 포함할 수도 있다.  이 레이저 에너지의 선택적 인가는 구성요소들을 접합하는 데 그리고 접착제 미립자의 효율적인 사용에 모두 효과적인, 원하는 기하학적 패턴으로 접착제 미립자의 융착된 부분을 형성한다.  레이저 에너지를 선택적으로 인가한 후에, 도포된 접착제 미립자의 미융착된 부분은 다른 구성요소 상의 후속의 재도포에서의 잠재적인 사용을 위해 신발류 구성요소로부터 제거된다.  또한, 도포된 접착제 미립자의 미융착된 부분을 제거한 후에, 예시적인 양태에서, 제2 신발류 물품 구성요소와 신발류 구성요소를 접합하기 위해 융착된 접착제 미립자에 열에너지가 인가된다.
[ 도면의 간단한 설명 ]
본 발명이 첨부 도면을 참조하여 이하에 상세히 설명된다.도 1은 본 발명의 양태에 따른, 신발류 물품용 구성요소가 접착제 미립자를 선택적으로 융착하기 위해 그 위에 인가된 선택적으로 인가된 레이저 에너지를 수용하는 예시적인 프로세스를 도시하고 있다.도 2는 본 발명의 양태에 따른, 도 1의 라인 2-2를 따른 단면도를 도시하고 있다.도 3은 본 발명의 양태에 따른, 신발류 물품용 구성요소가 접착제 미립자를 선택적으로 융착하기 위해 그 위에 인가된 선택적 레이저 에너지를 수용하는 도 1과 유사한 예시적인 프로세스를 도시하고 있다.도 4는 본 발명의 양태에 따른, 도 3의 라인 4-4를 따른 단면도를 도시하고 있다.도 5는 본 발명의 양태에 따른, 도 3에서 포커스 구역 5로서 식별된 바와 같은 포커싱된 도면을 도시하고 있다.도 6은 본 발명의 양태에 따른, 도 5의 라인 6-6을 따른 단면도를 도시하고 있다.도 7은 본 발명의 양태에 따른, 갑피 구성요소와 정합되기 전에 활성화되는 것으로 도시되어 있는 융착된 접착제 미립자를 갖는 밑창 구성요소를 도시하고 있다.도 8은 본 발명의 양태에 따른, 정합되기 전에 열에너지를 수용하는 갑피 구성요소 및 밑창 구성요소의 제2 예를 도시하고 있다.도 9는 본 발명의 양태에 따른, 갑피 구성요소와 밑창 구성요소를 접합하기 위한 융착된 접착제 미립자를 활성화하는 대안적인 방법을 도시하고 있다.도 10은 본 발명의 양태에 따른, 신발류 물품 구성요소에 접착제 미립자를 도포하기 위한 방법의 도식을 도시하고 있다.
[ 발명을 실시하기 위한 구체적인 내용 ]
양태는 일반적으로 기재 상에 선택적으로 융착되어, 선택적으로 융착된 접착제 미립자가 이어서 이후에 다른 구성요소와 기재를 접합하는 데 사용되도록 가열되게 될 수도 있는 접착제 미립자에 관한 것이다.  예를 들어, 기재에 접착제 미립자를 도포하는 방법은 신발류 물품 구성요소의 부분에 접착제 미립자를 도포하여, 접착제 미립자 및 신발류 구성요소를 선택적으로 융착시키도록, 레이저가 접착제 미립자 및 신발류 구성요소에 레이저 에너지를 선택적으로 인가하는 것을 포함할 수도 있다.  이 레이저 에너지의 선택적 인가는 구성요소들/기재들을 접합하는 데 그리고 접착제 미립자의 효율적인 사용에 모두 효과적인, 원하는 기하학적 패턴으로 접착제 미립자의 융착된 부분을 형성한다.  레이저 에너지를 선택적으로 인가한 후에, 도포된 접착제 미립자의 미융착된 부분은 다른 구성요소 상의 후속하는 재도포에서의 잠재적인 사용을 위해 기재로부터 제거된다.  또한, 도포된 접착제 미립자의 미융착된 부분을 제거한 후에, 예시적인 양태에서, 제2 기재와 기재를 접합하기 위해 융착된 접착제 미립자에 열에너지가 인가된다.양태는 또한 밑창부와 같은 신발류 물품의 구성요소를 제공한다.  구성요소는 중창 발 지지면 또는 중창 측벽 내부면과 같은 표면을 포함한다.  구성요소는 성형되거나 치수설정되는 것과 같이 개조되어 신발류 물품의 적어도 일부를 형성한다.  구성요소는 구성요소 표면과 접촉 관계에 있는 접착제 미립자를 또한 갖는다.  접착제 미립자는 융착된 구역 및 제2 융착된 구역의 모두를 형성한다.  융착된 구역은 접착제 미립자를 융착하기 위해 접착제 미립자에 선택적으로 인가된 레이저 에너지의 결과이고, 이러한 레이저 에너지는 융착된 구역을 구성요소 표면 상의 특정 기하학적 패턴으로 형성한다.  미융착된 구역은 레이저 에너지와 같은 열에너지가 충분히 인가되지 않았고 따라서 융착되지 않은 접착제 미립자의 부분이다.  접착제 미립자는 융착된 구역 내의 구성요소와 융착되고, 접착제 미립자는 미융착된 구역 내의 구성요소와 융착되지 않는다.  미융착된 구역은 구성요소 표면 상의 융착된 구역에 의해 실질적으로 접경된다.  미융착된 구역에 의해 형성된 기하학적 패턴은 예시적인 양태에서, 미융착된 구역 주위에 둘레부(perimeter)를 실질적으로 형성하여 전체 표면이 융착된 구역을 갖도록 요구하지 않고 표면의 적당한 부분이 융착된 구역을 갖는 것을 허용한다.  달리 말하면, 레이저 에너지를 선택적으로 인가함으로써, 접착제 미립자의 미융착된 구역을 둘러싸는 융착된 구역을 형성하는 것이 가능하다.도 1은 본 발명의 양태에 따른, 신발류 물품용 구성요소(102)가 접착제 미립자(202)를 선택적으로 융착하기 위해 그 위에 인가된 선택적 레이저 에너지(110)를 받는 예시적인 프로세스(100)를 도시하고 있다.  신발류 물품은 사용자의 발과 관련하여 착용되도록 의도된 물품이다.  신발류 물품의 예는 부츠, 신발, 샌들 등을 포함하지만, 이들에 한정되는 것은 아니다.  따라서, 본 명세서에 제공된 양태는 신발과 같은 임의의 신발류 물품에 적용될 수도 있다.  신발류 물품이 본 명세서에 전체에 걸쳐 설명되지만, 신발류 물품에 적용된 개념은 본질적으로 예시적이고, 몇몇 양태에서 신발류 제조 외의 용례를 위해 의도된다.  배경기술 섹션에 제공된 바와 같이, 신발류 물품은 개별 부재 및 부재의 조립체와 같은 다수의 구성요소로부터 형성될 수도 있다.  예를 들어, 밑창은 중창 및 겉창의 조합일 수도 있다.  유사하게, 갑피는 갑피를 형성하는 재료의 조합일 수도 있다.  따라서, "구성요소"의 언급은 개별 부재뿐만 아니라 부재들의 조립체의 모두를 고려한다.  예시적인 양태에서, 구성요소는 신발류 물품의 중창부이다.  부가적으로, 예시적인 양태에서, 구성요소는 신발류 물품의 갑피부이다.  이러한 이해를 갖고, 도 1 내지 도 6은 주로 예시적인 목적으로 밑창부를 도시하고 있다.  그러나, 갑피와 같은 다른 구성요소가 대신에 본 명세서에 제공된 다양한 개념에 적용될 수도 있고 도 1 내지 도 6과 관련하여 구체적으로 설명될 수 있다는 것이 고려된다.구성요소(102)는 본 예시적인 양태에서, 표면(104)을 갖는 밑창부이다.  표면(104)은 일반적으로 중력의 방향과 관련하여 일반적으로 수평인 것으로서 설명되는 구성요소(102)의 발 지지면이다.  달리 말하면, 표면(104)은 중력의 결과로서 접착제 미립자의 이동을 저지하는 데 효과적이다.  표면(104)의 이러한 배향은 도 7 및 도 8에서 이하에 설명될 중창 측벽과 같은 비수평면과 대조적이다.표면(104) 상에 접착제 미립자(202)를 성막하거나 도포하는 성막 부재(106)가 도시되어 있다.  성막 부재(106)는 본질적으로 예시적이고, 접착제 미립자(202)를 도포하는 임의의 방식이 고려된다.  예를 들어, 공압식 분사기(air-powered sprayer)와 같은 공압식 도포기가 접착제 미립자를 도포할 수도 있어, 예시적인 양태에서 접착제 미립자가 비교적 균일한 방식으로 비수평면에 도포되게 된다.  성막 부재(106)는 성막 부재가 뒤꿈치에서 발가락 방향, 발가락에서 뒤꿈치 방향, 바깥쪽에서 안쪽 방향, 안쪽에서 바깥쪽 방향, 또는 특정 성막 경로에서와 같이, 표면(104)에 대해 진행하거나 또는 다른 방식으로 이동함에 따라 접착제 미립자(202)를 도포할 수도 있는 것을 예시하도록 의도된다.  또한, 성막 부재(106)는 예시된 예에서 표면(104)의 상당한 폭을 가로질러 접착제 미립자(202)를 성막하는 것으로서 도시되어 있지만, 접착제 미립자의 도포는 이하에 도 3에서 설명되는 바와 같이, 더 포커싱된 또는 집중된 도포일 수도 있다는 것이 고려된다.예시적인 양태에서, 정전식 도포기와 같은 성막 부재가 접착제 미립자를 정전하로 하전된 상태로 성막할 수도 있는 것이 고려된다.  정전하에 의한 이러한 도포는 접착제 미립자의 후속하는 선택적 융착이 발생할 때까지 접착제 미립자의 비수평 도포 및 유지를 허용할 수도 있다.  또한, 정전하는 표면 상에 유지되지 않는 접착제 미립자의 양을 감소시키는데, 이는 제조 효율을 유도한다는 것이 고려된다.  예시적인 양태에서, 정전식으로 하전된 접착제 미립자가 끌어당겨지게 하기 위한 접지된 수용체를 전통적으로 형성하는 도전성 유체 또는 다른 재료는 구성요소 상에 도포되거나 다른 방식으로 사용되지 않는다는 것이 고려된다.  대신에, 신발 밑창부와 같은 구성요소는 정전식으로 하전된 접착제 미립자를 끌어당기고 유지하기 위한 충분한 접지로서 고유하게 기능하는 재료로부터 형성될 수도 있다.  이와 같이, 도전성 유체의 도포 및 경화의 개별 단계가 적절하게 선택된 구성요소 재료(예를 들어, 중창을 형성하는 데 사용되는 발포된 재료)와 정전식으로 하전된 접착제 미립자 사이에 충분한 인력을 여전히 성취하는 데 요구되지 않기 때문에 제조 프로세스에서 효율이 성취될 수도 있다.본 명세서에 제공된 접착제 미립자는 예시적인 양태에서 분말 재료일 수도 있다.  예를 들어, 접착제 미립자가 열가소성 폴리우레탄(Thermoplastic PolyUrethane: "TPU"); 에틸렌 비닐 아세테이트(Ethylene Vinyl Acetate: "EVA"); 또는 폴리올레핀 재료로 구성되는 것이 고려된다.  접착제 미립자는 예시적인 양태에서, 4 내지 140, 20 내지 100, 또는 70 내지 90의 메시 사이즈를 가질 수도 있다.  접착제 미립자는 섭씨 50도 내지 섭씨 130도의 범위의 용융 온도를 갖는데, 이는 예시적인 양태에서, 선택된 신발류 물품 구성요소가 접착제 미립자를 수용하여 융착될 수 있는 작동 온도이기 때문이라는 것이 또한 고려된다.  더 구체적으로, 본 명세서에 제공된 개념의 원하는 제조 가능성을 성취하기 위해, 예시적인 양태에서, 용융 온도는 섭씨 60도 내지 섭씨 90도 또는 섭씨 60도 내지 섭씨 80도인 것이 고려된다.  접착제 미립자의 선택은 원하는 접합 강도, 구성요소 재료, 및/또는 구성요소가 접합되는 제2 신발류 물품 구성요소 재료에 의존할 수도 있다.접착제가 상부에 접합되는 재료에 따라, 접착제 용융 온도와 접착제가 상부에 도포되는 재료의 용융점 사이의 다양한 온도 범위가 존재할 수도 있다는 것이 고려된다.  예를 들어, 접착제 용융과 기재(예를 들어, 접착제가 상부에 용융됨) 사이의 범위는 섭씨 160도 미만일 수도 있다.  예를 들어, 기재가 TPU 또는 Pebax(즉, polyether block amide copolymer: 폴리머 블록 아미드 코폴리머)이면, 기재는 섭씨 120도 내지 섭씨 220도의 용융점을 가질 수도 있고 접착제는 섭씨 60 내지 80도의 용융 온도를 갖는다.  유사하게, 제안된 범위에 있어서, 예시적인 양태에서는, 기재 및 접착제의 용융 온도 사이의 차이는 섭씨 40도 정도로 낮을 수도 있다.부가의 기재 재료가 고려된다.  예를 들어, 기재는 소정의 온도에서 용융하는 대신에 소정의 온도에서 연소하는 열경화성 재료이다.  예로는 고무(예를 들어, 황 또는 퍼옥사이드 경화 가교결합을 갖는 열경화성 고무), 가교 결합형 폴리올레핀 발포체(예를 들어, EVA, 부탄계 블록 코폴리머, 옥탄계 코폴리머, 이들의 혼합물), 열경화성 폴리우레탄 발포체(예를 들어, 폴리에스터, 폴리에테르, 폴리카프로락톤), 또는 열경화성 폴리우레탄 엘라스토머(예를 들어, 폴리에스터, 폴리에테르, 폴리카프로락톤)를 들 수도 있다.  이들 재료의 각각은 상이한 경도를 가질 수도 있는 것이 또한 고려된다.  예를 들어, 열경화성 고무 및 열경화성 폴리우레탄 엘라스토머는 55 내지 75 쇼어 A의 경도 범위를 가질 수도 있다.  이들 기재 재료는 밀도 범위를 가질 수도 있는 것이 고려된다.  예를 들어, 예시적인 양태에서, 가교 결합형 폴리올레핀은 0.35 g/cc 미만의 밀도를 가질 수도 있고, 열경화성 폴리우레탄 발포체는 0.40 g/cc 미만의 밀도를 가질 수도 있다.  특정 재료가 열거되고 특정 특성이 또한 지시되었지만, 이들은 본질적으로 예시적인 것이고 본 명세서에 제공된 양태의 적용에 한정적인 것은 아니라는 것이 이해된다.표면(104)(또는 임의의 표면) 상에 접착제 미립자(202)의 성막 또는 도포 후에, 레이저 에너지가 레이저(108)로부터 선택적으로 인가되어 접착제 미립자의 온도를 적어도 접착제 미립자의 용융 온도로 상승시킨다.  레이저(108)는 접착제 미립자, 구성요소, 및 레이저의 주파수/파워가 접착제 미립자 및 구성요소의 융착을 야기하도록 호환가능하기만 하면 임의의 유형의 레이저일 수도 있다.  예를 들어, 정격 와트가 200 와트인 CO2 레이저가 커버되는 표면적, 접착제 미립자의 유형, 및 구성요소를 형성하는 재료에 기초하여 조정된 다양한 세팅과 함께 사용될 수도 있다.  속도, 파워, 주파수, 충전 간극, 및 워블(wobble)이 레이저 에너지를 선택적으로 인가하기 위해 효과적인 예시적인 시스템에 대해서 모두 조정될 수도 있다.  또한, 레이저는 대략 980 nm와 같은 근적외선("NIR") 스펙트럼 내의 에너지를 생성하는 다이오드 레이저일 수도 있다는 것이 고려된다.  NIR 스펙트럼 내의 레이저의 선택은 다른 재료에 비한 하나의 재료의 선택적인 및 우선적인 가열을 허용할 수도 있다.  예를 들어, NIR 스펙트럼 내에서 효과적인 도핑제는 도핑된 접착제 미립자에 의해 인식되는 바와 같이 소정의 레이저 에너지로부터 열에너지 발생을 향상시키기 위해 접착제 미립자와 함께 포함될 수도 있는 것이 고려된다.  이 도핑제는 융착/접합을 성취하기 위해 상이한 용융 온도를 성취하는 데 요구되는 바와 같은 구성요소 및 접착제 미립자의 증가된 에너지 흡수 및 차등화된 가열을 허용할 수도 있다.  레이저는 레이저 에너지의 원하는 인가를 성취하기 위해, 예시적인 양태에서 800 nm 내지 2,000 nm 주파수 범위에서 작동할 수도 있다는 것이 고려된다.레이저 파워의 선택적 인가는 도 1에 일반적으로 도시되어 있는 해시 패턴과 같은, 특정 기하학적 형태를 발생하기 위해 원하는 위치의 시퀀스에서 레이저 에너지(110)(예를 들어, 레이저빔)를 특정하게 위치설정함으로써 성취될 수도 있다.  레이저 에너지의 선택적 인가는 전체로서 접착제 미립자로의 열에너지의 일반적인 인가에 대조적이고, 대신에 접착제 미립자의 단지 특정 부분만이 레이저 에너지에 노출된다.  달리 말하면, 레이저 에너지를 선택적으로 인가하는 것은 성막된 접착제 미립자의 더 큰 집합체 내에 융착된 부분으로서 특정 기하학적 구성이 형성되는 것을 허용한다.  이 특정 기하학적 구성은 다른 구성요소와의 접합제로서 사용될 때 접합제 미립자의 위치, 양, 및 최종 효과를 최적화할 수도 있다.레이저 에너지를 선택적으로 인가하는 예는, 접착제 미립자가 갑피 상의 바이트 라인(bite line) 부근에 적절한 접합층을 형성하기 위해 중창 측벽 상에 융착되도록 중창 측벽 상에 둘레부를 형성하도록 레이저 에너지를 지향시키는 것을 포함할 수도 있다.  달리 말하면, 레이저 에너지는 중창의 측벽을 갑피에 접합하는 데 효과적인 50 밀리미터 내지 3 센티미터 폭 구조체와 같은, 둘레부(반드시 중창의 전체 둘레부로 연장할 필요는 없음)를 형성하도록 선택적으로 인가되는 것이 고려된다.  상당한 둘레부에 추가하여 또는 대안으로, 중창의 발 지지면에 레이저 에너지를 선택적으로 인가함으로써 형성된 기하학적 구조체가 또한 고려된다.  기하학적 구조체는 미융착된 접착제 미립자의 부분이 융착된 접착제 미립자에 의해 실질적으로 접경되도록(예를 들어, 에지에서 둘러싸임) 형성될 수도 있다.  접경된 기하학적 구성의 비한정적인 예는 이하에 설명되는 바와 같이, 미융착된 구역(204)에 접경하는 융착된 구역(206)에 의해 형성된 도시되어 있는 해시 구성을 포함한다.  유기 구조체 및 반복 패턴과 같은, 레이저 에너지의 선택적 인가에 의한 다른 기하학적 구조체가 또한 고려된다.  선택적으로 인가된 레이저 에너지에 의해 성형된 구조체는, 구성요소 상의 제2 위치로 레이저 에너지를 인가하는 것을 의도적으로 회피하면서 규정된 제1 위치에 특정 레이저 에너지를 인가하기 위해 컴퓨팅 시스템에 의해 제공된 입력 및 명령에 기초하여 형성되는 구조체이다.접착제 미립자로의 레이저 에너지의 선택적 인가는 융착된 및 미융착된 접착제 분말 영역의 다수의 기하학적 구성을 생성하는 데 사용될 수도 있다.  예를 들어, 레이저를 위한 선형 진행 방향(또는 임의의 모션 경로)에서, 연속적인 진행 방향 상의 제1 부분은 레이저 에너지로 융착될 수도 있고, 선형 진행 방향의 후속 부분은 레이저에 의해 융착되지 않고(예를 들어, 불충분한 레이저 에너지가 인가되거나 어떠한 레이저 에너지도 인가되지 않음), 마지막으로 동일한 선형 진행 방향을 따른 접착제 미립자의 다른 부분은 레이저 에너지의 선택적 인가에 의해 융착된다는 것이 고려된다.  이와 같이, 접착제 분말로의 레이저 에너지의 선택적 인가는 접착제가 그에 접합되어 있는 영역 및 레이저 에너지의 선택적 인가 없이 성취될 수 없는 접착제가 그에 접합되어 있지 않은 영역을 야기하는 융착된 및 미융착된 접착제 분말의 구역을 형성하는 데 효과적이다.레이저 에너지의 선택적 인가는 X-Y 갠트리 시스템과 같은, 레이저와 기계적으로 결합된 컴퓨터 제어형 모션 메커니즘에 의해 성취될 수도 있다.  부가적으로, 레이저 에너지의 선택적 인가는 선택적으로 형성된 융착된 접착제 미립자 구역을 얻기 위해 지정된 위치에서 레이저 에너지를 효과적으로 지향시키기 위해 미러 검류계로 성취될 수도 있는 것이 고려된다.  레이저 에너지빔을 특정하게 지향하도록 구현된 시스템에 무관하게, 컴퓨터 판독 가능 매체 상에 구체화된 컴퓨터 실행 가능 명령을 갖는 컴퓨팅 시스템이, 지향 메커니즘 및 레이저와 연계된 위치, 파워, 속도, 워블, 주파수, 및 다른 조정 가능한 인자에 대한 사전규정된 명령에 기초하여 접착제 미립자를 효과적으로 그리고 선택적으로 융착시키도록 지향 메커니즘을 제어하는 데 효과적인 것으로 고려된다.파워, 속도, 워블, 및 주파수에 대한 제어와 함께 레이저 에너지의 특정 지향은 본 발명의 양태에서 고려되는 바와 같이, 고온 용융 접착제를 도포하는 대안적인 방법에 비해 우수한 고온 용융 접착제를 선택적으로 도포하는 능력을 제공한다.  예를 들어, 몇몇 시스템은 접합되는 구성요소로의 도전성 액체의 도포 및 도전성 액체로 정전식으로 흡인되는 하전된 고온 용융 접착제 미립자에 의존할 수도 있는데, 이는 구성요소 상의 도전성 액체의 도포를 조작하는 것을 통한 것 이외에 접착성 미립자를 선택적으로 배치하는 효율적인 기회를 가능하게 하지 않고, 이는 특정 기하학적 구조가 접착제 미립자로부터 형성되게 하지 않고 또한 최종 구조체의 원하는 제어 레벨이 발생하게 하지도 않을 수도 있다.  기재 상에 피복을 도포하는 대안적인 방법은 고온 용융 접착제로의 레이저 에너지의 직접적인 상호작용을 갖지 않고 고온 용융 접착제를 이후에 용융하는 충분한 온도로 기재를 가열하기 위해 기재의 표면 상에 스캐닝 레이저빔을 사용한다.  이 예는 분말 재료가 기재 상에 성막될 때, 분말 재료가 레이저 에너지의 직접적인 수용을 갖지 않고 용융하도록 충분한 온도로 기재 표면을 가열하기 위해 레이저로부터 에너지를 사용하는 것을 고려한다.  이와 같이, 기재는 잔류 열에너지로부터 기재 상에 용융하기 위해 분말의 이후의 성막을 위해 충분한 온도로 가열된다.  기재의 가열 및 접착제 미립자의 선택적 융착성의 결여는 예시적인 양태에서, 비금속 기재로의 선택적으로 융착된 접착제 미립자와 같은, 신발류 물품의 제조를 위해 요구되는 원하는 효율을 제공하는 데에 실패하였다.도 1에 도시되어 있는 바와 같이, 접착제 미립자의 성막 후에, 레이저(108) 및 선택적으로 지향된 레이저 에너지(110)는 본 예에서, 접착제 미립자의 부분들을 함께 그리고 구성요소(102)와 융착시킨다.  지향된 레이저 에너지(110)는 도 1에 균일한 레이저 인가로서 도시되어 있지만, 실제로 레이저 에너지(110)는 적절한 양의 접착제 미립자를 융착하기 위해 효과적인 기하학적 특징(예를 들어, 크기, 형상)을 갖는 포커싱된 빔일 수도 있다.  최종적인 융착된 구역(206)은 구성요소(102)의 하나 이상의 표면을 가로질러 연장되어, 최종적으로 구성요소(102)를 다른 구성요소와 접합하기 위한 접합 구조체일 수도 있는 것을 형성한다.  레이저 에너지(110)가 선택적으로 인가되기 때문에, 레이저 에너지(110)에 의해 용융 온도로 온도가 증가되지 않는 접착제 미립자의 부분은, 미융착된 구역(204)에 의해 표현되는 바와 같이 미융착된(예를 들어, 적어도 용융 온도로의 상승에 의한 융착 프로세스를 통해 이웃 입자와 접합되지 않은 미립자 구성) 구성으로 잔류한다.  미융착된 구역(204)은 본 예에서, 융착된 구역(206)들 사이에 접경되지만; 대안적인 양태에서 미융착된 구역(204)은 융착된 구역에 접경되지 않을 수도 있다.도 2는 본 발명의 양태에 따른, 도 1의 라인 2-2를 따른 단면도를 도시하고 있다.  구성요소(102)는 뒤꿈치 단부로부터 발가락 단부를 향해 연장하는 것으로 도시되어 있다.  성막 부재(106)는 뒤꿈치 단부로부터 발가락 단부를 향해 구성요소(102)를 횡단할 때, 중력, 압력에 의해, 또는 정전식 접착에 의해 성막되는 자유 유동 분말(200)로서 접착제 미립자(202)를 성막하는 것으로 도시되어 있다.  성막된 접착제 미립자(202)의 두께는 1 내지 3 밀리미터 두께와 같은 임의의 두께일 수도 있다.  성막된 재료의 두께는 이 재료가 상부에 도포되는 구성요소의 상이한 위치에서 다양할 수도 있는 것이 고려된다.  이러한 두께의 차이는 기능적 장점을 성취하기 위해 접착제 미립자의 상이한 최종적인 접합 특징을 성취할 수도 있다.레이저(108)는 레이저 에너지에 의해 열적으로 타겟팅되지 않은 위치에서 접착제 미립자를 미융착된 상태로 두면서 그 위치에서 접착제 미립자를 선택적으로 융착하기 위해 구성요소(102) 상의 특정 위치에서 레이저 에너지(110)를 투사한다.  이와 같이, 융착된 구역(206)은 미융착된 구역(204)과 유사한 접착제 미립자 내에 도시되어 있다.전술된 바와 같이, 융착된 및 미융착된 접착제 미립자의 임의의 기하학적 구조체가 접착제 미립자의 융착을 유발하는 레이저 에너지의 선택적 인가로부터 형성될 수도 있는 것이 고려된다.  또한, 도 3 및 도 4에 도시되어 있는 바와 같이, 다양한 도포 기술, 장치, 및 방법이 접착제 미립자를 선택적으로 융착시키고 도포하는 데 이용될 수도 있는 것으로 고려된다.  또한 전술된 바와 같이, 정전식 도포 기술이 예시적인 양태에서 접착제 미립자를 광범위하게 도포하거나 또는 선택적으로 도포하도록 구현될 수도 있는 것이 고려된다.도 3은 본 발명의 양태에 따른, 신발류 물품용 구성요소(102)가 접착제 미립자(200)라 또한 칭할 수도 있는 자유 유동 분말(200)을 선택적으로 융착하기 위해 그 위에 인가된 선택적 레이저 에너지(110)를 수용하는 도 1과 유사한 예시적인 프로세스를 도시하고 있다.  그러나, 도 3에서, 본 명세서에 제공된 양태를 위한 대안적인 옵션으로서, 레이저(109)는 접착제 미립자의 도포 및 레이저 에너지의 선택적 인가가 거의 동시적인 프로세스가 되도록 성막 부재(107)와 공동 운동한다.레이저 에너지(110)는 물리적 접합부 및/또는 화학적 접합부가 그 사이에 형성되도록 구성요소(102)에 접착제 미립자(200)를 융착시키는 데 효과적이다.  이 프로세스는 2개 이상의 구성요소를 함께 접합하기 위한 접착제가 적절한 위치에서 최적화된 기하학적 구조로 도포되는 것을 보장한다.  이하에 설명되는 바와 같이, 융착된 접착제 미립자는 이후에 적어도 용융 온도로 접착제 미립자를 재차 상승시키도록 가열되거나 또는 다른 방식으로 활성화될 수도 있어, 접착제 미립자가 제1 및 제2 구성요소와 접촉하여 고화함에 따라 접착제 미립자가 그 위에 융착되는 구성요소가 제2 구성요소와 기능적으로 접합되게 된다.도 4는 본 발명의 양태에 따른, 도 3의 라인 4-4를 따른 단면도를 도시하고 있다.  접착제 미립자(200)가 표면(104)에 도포될 때에, 레이저(109)로부터의 레이저 에너지(110)가 접착제 미립자들을 함께 그리고 구성요소에(102)에 선택적으로 융착하여, 융착된 구역(206)과 같은 융착된 접착제 미립자의 원하는 기하학적 구조체를 생성한다.  레이저 에너지가 선택적으로 인가되기 때문에, 접착제 미립자의 일부는 미융착된 구역(204)과 같이, 표면(104)으로부터의 후속하는 제거를 위해 미융착되어 유지된다.도 5는 본 발명의 양태에 따른, 도 3에서 포커스 구역 5로서 식별된 바와 같은 포커싱된 도면을 도시하고 있다.  특히, 융착된 구역(206)은 미융착된 구역(204)을 적어도 부분적으로 둘러싸는 데 효과적인 해치형 기하학적 구조를 나타낸다.  레이저의 선택적 인가는 다른 구역을 융착하는 동안 접착제 미립자의 몇몇 부분이 미융착되어 유지되게 할 수 있기 때문에, 미융착된 부분은 이후에 구성요소에의 도포를 위해 재활용될 수도 있다.  또한, 접착제 미립자의 도포는 융착에 앞서 일시적인 접합을 제공하도록 제제 또는 다른 화학물의 첨가에 의해 수행될 수도 있기 때문에, 이들 부가의 제제 및/또는 화학물은 미융착된 접착제 미립자의 재활용 가능성에 영향을 미치지 않는다.도 6은 본 발명의 양태에 따른, 도 5의 라인 6-6을 따른 단면도를 도시하고 있다.  본 예에서, 접착제 미립자의 미융착된 부분은 융착된 구역(206)을 노출하도록 제거되어 있다.  이와 같이, 접착제 미립자는 표면(104) 상에 결합된 기하학적 구조체를 형성하도록 구성요소(102)에 융착된다.  융착된 접착제 미립자의 기하학적 구조체는 1 내지 3 mm와 같은 규정된 높이로 표면(104)을 위로 연장할 수도 있다.  또한, 폭 또는 다른 기하학적 구성은 구성요소들 사이의 원하는 레벨의 접합을 성취하기 위해 다양한 레벨의 접착제 미립자를 제공하도록 조정될 수도 있다.상기에 제공된 바와 같이, 밑창과 같은 제1 구성요소 상의 융착된 접착제 미립자는 신발 갑피와 같은 다른 구성요소와 그 구성요소의 후속의 접합을 위해 사용된다.  따라서, 레이저 에너지의 선택적 인가는 2개 이상의 구성요소를 접합하는 데 있어서 최종적인 사용을 위해 접착제 미립자의 결과적인 선택적 위치설정을 허용한다.  접착제 미립자는 다수의 상태 변화(예를 들어, 고체 대 액체 대 고체 대 액체)를 겪을 수 있는 열성형 유형 재료로서 설명되었지만, 몇몇 양태에서 열경화성 재료(예를 들어, 반응성 고온 용융 접착제)를 생성하도록 제제(예를 들어, 가교 결합제)를 첨가하는 것이 바람직할 수도 있다.그러나, 제2 구성요소의 인가에 앞서 기하학적 구조체를 형성하기 위해 접착제 미립자가 가열되는 프로세스가 구현되는 경우, 가교 결합제가 레이저 에너지의 이 초기 인가에 앞서 도입되면, 접착제 미립자는 2개의 구성요소 사이에 접합을 성취하는 향후 가열에 적합하지 않을 것이다.  따라서, 예시적인 양태에서, 가교 결합제를 열가소성 재료에 도입하려고 하면, 가교 결합제는 접착제 미립자 기하학적 구조체를 형성한 후에 도입된다.  가교 결합제의 예는 캡슐형 이소포론 디이소시아테이트("IPDI") 트리머를 포함할 수도 있다.  가교 결합제는 제제의 활성화 온도 미만인 온도에서 융착된 접착제 미립자 상에 건조되는 수성 분산액으로서 도포될 수도 있다.  따라서, 일단 가교 결합제로 처리되어 있는 융착된 접착제 미립자가 활성화 온도 및 용융 온도보다 높게 가열되면, 가교 결합이 시작할 수도 있고 열 저항이 구성요소(들)와 접착제 미립자 사이의 접합 마진에 영향을 미칠 것이다.  국부화된 표면 편차(예를 들어, 증가된 표면적, 다공성, 거칠기)가 융착된 접착제 미립자 내로의 가교 결합제(예를 들어, 경화제)의 더 균질한 분포를 허용하도록 도입될 수도 있는 것이 또한 고려된다.도 7 내지 도 9는 제2 구성요소(예를 들어, 신발 갑피)와 구성요소(예를 들어, 신발 밑창)를 접합하기 위해 융착된 접착제 미립자의 후속의 활성화를 위한 비한정적인 예를 도시하고 있다.  하나 이상의 구성요소(예를 들어, 밑창 구성요소, 접착제 미립자층)의 단면도가 설명 및 예시적인 목적으로 도 7 내지 도 9에 도시되어 있다.제1 일반적인 기술이 도 7 및 도 8에 도시되어 있고, 여기서 예로서 적외광에 의한 플래시 활성화가 상당한 온도(예를 들어, 용융 온도)로 융착된 접착제 미립자를 상승시키는 데 사용될 수도 있다.  이 시점에 접합될 구성요소는 접착제 미립자가 재결정화될 때까지 함께 정합된다(예를 들어, 충분한 압력 하에서 함께 모임).  도 9에서 이하에 예시될 것인 제2 고려된 활성화 기술은, 먼저 접합될 구성요소를 정합하고 이어서 융착된 접착제 미립자를 충분한 온도로 가열하고 그 후에 온도가 접착제 미립자의 결정화 온도 미만으로 재차 저하할 수 있을 때까지 압력이 유지된다.구체적으로 도 7로 돌아가면, 본 발명의 양태에 따른, 융착된 접착제 미립자(708)를 갖는 밑창 구성요소(704)가 갑피 구성요소(702)와 정합되기 전에 활성화되는 것으로 도시되어 있다.  전술된 바와 같이, 융착된 접착제 미립자가 재결정할 때까지 밑창 구성요소와 갑피 구성요소가 정합되어 압력을 받는 상태로 유지될 때에 융착된 접착제 미립자가 밑창 구성요소(704)와 갑피 구성요소(702) 사이의 접착제로서 기능하는 충분한 온도로, 융착된 접착제 미립자의 온도를 증가시키기 위해 열에너지 제공 소스가 사용될 수도 있는 것이 고려된다.열에너지 소스는 임의의 적합한 에너지 소스일 수도 있다.  예시적인 양태에서, 열에너지 소스는 융착된 접착제 미립자(708)에서 열에너지를 발생시키기 위해 충분한 주파수로 에너지를 방출하는 적외선 방출기(710)일 수도 있다.  단일의 적외선 방출기(710)가 도시되어 있지만, 임의의 수, 조합, 유형, 스타일, 주파수 등이 본 명세서에 제공된 양태를 위해 적합한 열에너지 소스를 성취하도록 구현될 수도 있다는 것이 이해된다.  본 예에서, 일단 수평면 및 측벽 내부면(706)의 모두에서 밑창 구성요소(704) 상에 있는 융착된 접착제 미립자(708)가 활성화되면, 밑창 구성요소(704) 및 갑피(702)는 힘(712 및/또는 711)으로 함께 정합된다.  구성요소들은 예시적인 양태에서, 융착된 접착제 미립자가 냉각하여 재결정화하게 하여 밑창 구성요소(704)와 갑피 구성요소(702)를 접합하는 데 충분한 시간 동안 가압된 관계로 유지될 수도 있다.  구성요소들은 융착된 접착제 미립자의 활성화 후에 접촉하게 되기 때문에, 예시적인 양태에서, 융착된 접착제 미립자는 더 느린 재결정화 속도를 갖도록 선택되어, 구성요소들이 재결정화에 앞서 정합된 구성이 되게 할 수 있다.도 7의 예에서, 융착된 접착제 미립자(708)는 단지 하나의 구성요소, 즉 밑창 구성요소(704) 상에만 제공된다.  갑피 구성요소(702)는 정합된 구성으로 배치되기 전에 융착된 접착제 미립자가 없다.  따라서, 밑창 구성요소(704)와 갑피 구성요소(702) 사이의 접합은 본 예에서, 밑창 구성요소(704)의 융착된 접착제 미립자(708)에 의존한다.  갑피 구성요소(702)의 하부면(703)은 밑창 구성요소(704)와 접촉하게 되어, 본 예에서 융착된 접착제 미립자(708)가 구성요소들을 함께 접합하게 한다.또한 본 예에서 도시되어 있는 바와 같이, 융착된 접착제 미립자(708)는 밑창(704)의 비수평 측벽(706)을 따라 위로 연장한다.  따라서, 분말 재료의 평면형 도포와는 달리, 양태는 융착을 위해 접착제 미립자의 다중면 도포를 고려한다.  측벽(706) 상에 접착제 미립자를 제공함으로써, 밑창 구성요소(704)는 바이트 라인, 즉 밑창 측벽 상부 에지와 갑피(702) 사이의 교점까지 갑피 구성요소와 접합될 수도 있다.  따라서, 후속의 접착제 도포 또는 부가의 접합 기술이 예시적인 양태에서, 수평 및 비수평면의 모두를 가로질러 융착된 접착제 미립자가 연장하게 함으로써 신발류 물품의 제조에서 회피될 수도 있다.도 8은 본 발명의 양태에 따른, 정합되기 전에 열에너지를 수용하는 갑피 구성요소(702) 및 밑창 구성요소(704)의 제2 예를 도시하고 있다.  도 8의 예시된 예에서, 갑피 구성요소(702)는 융착된 접착제 미립자층(705)이 그 위에 도포되어 있다.  융착된 미립자층(705)은 밑창 구성요소(704)에 도포된 융착된 미립자층(708)을 형성하는 것과 유사한 접착제 미립자로부터 형성될 수도 있다.  단일의 적외선 방출기(710)가 도시되어 있지만, 임의의 수, 조합, 유형, 스타일, 주파수 등이 본 명세서에 제공된 양태를 위해 적합한 열에너지 소스를 성취하도록 구현될 수도 있다는 것이 이해된다.다양한 각도에서 에너지를 방출하는 다수의 열에너지 소스가 다양한 접착제 미립자부를 가로질러 비교적 균질한 열에너지 발생을 성취하도록 구현될 수도 있다는 것이 고려된다.  갑피 구성요소(702) 및 밑창 구성요소(704)의 모두 상에 위치된 융착된 접착제 미립자를 갖는 것은 하나 이상의 구성요소를 형성하는 몇몇 재료에 대해, 예를 들어 구성요소들 사이에 더 일관적이고 완전한 접합을 제공할 수도 있다는 것이 고려된다.  그러나, 상이한 재료 및/또는 구성요소를 갖는 몇몇 양태에서, 접착제 미립자의 단일 도포가 원하는 접합을 성취하는 데 충분할 수도 있다.도 9는 본 발명의 양태에 따른, 갑피 구성요소(702)와 밑창 구성요소(704)를 접합하기 위해 융착된 접착제 미립자를 활성화하는 대안적인 방법을 도시하고 있다.  본 예에서, 구성요소들은 융착된 접착제 미립자를 재활성화하기(예를 들어, 비결정 상태를 취함) 전에 압력[예를 들어, 압력(711, 712)] 하에서 함께 정합된다.  열적 가변성 신발틀(714)과 같은 열 유도 요소가 이어서 본 예에서 구성요소들 중 갑피 구성요소(702)와 같은 하나 이상의 구성요소를 가열할 수도 있다.  구성요소의 가열은 이어서 융착된 접착제 미립자(708)가 구성요소를 접합하기에 충분하게 온도가 상승할 수 있게 한다.  열적 가변성 신발틀(714)이 다수의 상이한 메커니즘을 사용하여 가열될 수도 있다.  예를 들어, 에너지 공급 부재(716)가 펠티어 디바이스, 내부 유도 디바이스, 저항 가열 디바이스, 폴리이미드 가열 디바이스 등을 위한 고온 액체 또는 전류를 제공할 수도 있다.  에너지 공급 부재(716)에 의해 또는 에너지 공급 부재에서 발생된 열은 구성요소의 접합을 허용하는 용융 온도로 접착제 미립자의 온도를 상승시키는 데 충분하다.도 10은 본 발명의 양태에 따른, 신발류 물품 구성요소에 접착제 미립자를 도포하는 방법(1000)의 도식을 도시하고 있다.  블록 1002에서, 접착제 미립자는 구성요소에 도포된다.  전술된 바와 같이, 미립자는 중력, 압력, 정전식 접착, 또는 임의의 적합한 수단에 의해 성막될 수도 있는 것이 고려된다.  정전식 접착을 성취하기 위해 도전제에 의존하는 몇몇 도포 기술과는 달리, 도전제는 예시적인 양태에서 구성요소에 도포되지 않을 수도 있다.  도전제에 의존하는 대신에, 구성요소를 형성하는 재료는 예시적인 양태에서, 최종적인 융착 작업이 수행되도록 원하는 정도의 정전식 접착제를 성취하기 위해 충분한 접지로서 기능한다.  프라이머는 접착제 미립자와 구성요소 사이에 더 강력한 접합을 성취하기 위해 구성요소에 도포될 수도 있다는 것이 또한 고려된다.  프라이머는 예시적인 양태에서, 접착제 미립자가 그 위에 융착될 수도 있는 충분한 접합면을 생성하는 자외선에 의해 활성화되는 프라이머일 수도 있다.전술된 바와 같이, 접착제 미립자는 건조 또는 액체 재료일 수도 있는 것이 고려된다.  예시적인 양태에서, 접착제 미립자는 적어도 부분적으로 TPU, EVA, 또는 폴리올레핀 재료와 같은 분말 접착제이다.  접착제 미립자는 또한 하나 이상의 에너지 소스에 대한 다양한 반응을 허용하는 도핑제로 구성될 수도 있다.  예를 들어, 적외선 에너지 소스에 대한 열 반응을 보조하는 적외선 도핑제가 접착제 미립자 내에 포함될 수도 있다.  접착제 미립자는 섭씨 50 내지 130도의 범위의 용융 온도를 가질 수도 있다.  용융 온도는 예시적인 양태에서, 섭씨 60 내지 90도의 범위인 것이 또한 고려된다.블록 1004에서, 레이저 에너지는 접착제 미립자에 선택적으로 인가된다.  레이저 에너지에 의해 영향을 받은 접착제 미립자는 하위에 있는 구성요소와 융착하여 접합되기에 충분하게 온도가 증가된다.  충분한 온도는 예시적인 양태에서, 접착제 미립자의 용융 온도 이상이다.  융착된 접착제 미립자는 2개의 구성요소 사이에 원하는 접합을 성취하기 위해 원하는 위치에서 접착제 미립자의 적절한 양을 생성하도록 선택된 기하학적 구조체, 즉 융착된 구역을 형성한다.  예를 들어, 레이저 에너지의 선택적 인가를 통해, 융착된 접착제 미립자의 밴드는 바이트 라인에서 갑피에 밑창을 견고하게 접합하기 위해 내부 측벽 주위에서 상부 에지 부근까지 연장할 수도 있는 것이 고려된다.  유사하게, 밑창의 발 지지면은, 접착제 미립자의 완전한 표면 커버링을 필요로 하지 않고 접착제 미립자의 일정한 또는 비교적 균일한 분포를 제공하는, 접경된 구조체와 같은 기하학적 패턴을 가질 수도 있다.  본 예에서, 접착제 미립자의 정밀한 도포는 레이저 에너지의 선택적 인가를 통해 성취될 수도 있어, 몇몇 구성요소 크기, 스타일, 및 형상에 따라, 융착된 접착제 미립자의 사전결정된 양 및 커버리지가 성취되게 되는 것이 고려된다.레이저 에너지의 선택적 인가는 제1 위치에 레이저 에너지를 인가하는 것 및 제2 위치에서 레이저 에너지를 생략하는 것을 포함할 수도 있다.  생략은 레이저 에너지를 차단함으로써 또는 레이저로의 파워를 제거함으로써 성취될 수도 있다.  그럼에도, 예시적인 양태에서, 레이저 에너지가 제공되는 경우에, 접착제 미립자의 융착이 발생할 수도 있고, 레이저가 인가되지 않는 경우에, 접착제 미립자는 자유 유동 미립자로서 잔류한다.  유사하게, 레이저의 주파수, 속도, 또는 파워 레벨은 접착제 미립자가 용융 온도를 성취하는지(예를 들어, 융착함) 또는 소정의 위치에서 용융되지 않는지 여부를 변경하도록 조정될 수도 있는 것이 고려된다.블록 1006에서, 미융착된 접착제 미립자는 구성요소로부터 제거된다.  미융착된 접착제 미립자는 적어도 하위에 있는 구성요소와 융착하기 위해 충분한 온도로 충분한 시간 동안 상승되지 않았던 접착제 미립자이다.  미융착된 재료는 중력, 압축된 유체, 진공, 또는 다른 제거 기술에 의해 제거될 수도 있다.  예시적인 양태에서, 가교 결합제는 레이저 에너지의 인가 이전에 사용되지 않았기 때문에, 미융착된 재료가 후속의 작업을 위해 재활용될 수도 있다.블록 1008에서, 열에너지는 접착제 미립자의 융착된 구역에 인가된다.  열에너지는 예시적인 양태에서, 적외선 광원과 같은 에너지 방출기에 의해 제공될 수도 있고, 또는 열적으로 조절된 신발틀과 같은 도전성 부재에 의해 제공될 수도 있다.  이 열에너지의 인가는 접착제 미립자가 2개의 구성요소 사이의 접합제로서 기능하게 하는 용융 온도 상태 전이를 성취하기 위해 충분하게 융착된 접착제 미립자의 온도를 상승시킨다.  가교 결합제는 열경화성 재료를 생성하도록 도입될 수도 있어 열의 후속의 인가가 2개의 구성요소 사이의 접합의 손실을 야기할 가능성이 적게 되는 것이 또한 고려된다.  가교 결합제가 포함되어 있는 예에서, 온도는 예시적인 양태에서, 섭씨 60도 내지 섭씨 80도의 온도 범위로 상승될 수도 있다.  가교 결합제가 특정하게 첨가되지 않은 예에서, 접착제 미립자의 온도는 또 다른 예시적인 양태에서, 섭씨 80도 내지 섭씨 110도의 온도 범위로 상승될 수도 있다.  가교 결합제의 사용은 접착제 미립자가 그 위에 융착되는 기재의 특징에 의존할 수도 있다.  예를 들어, 기재의 물리적 특징 또는 화학적 특징이 비-가교 결합 첨가된 접착제 미립자의 예시적인 가열에 사용된 더 높은 온도 범위에 의해 영향을 받으면, 예를 들어, 가교 결합 레이싱된 접착제 미립자의 더 낮은 온도 범위가 구현될 수도 있다.블록 1010은 다른 신발류 물품 구성요소로의 후속하는 도포를 위한 접착제 미립자의 미융착된 부분을 재활용하는 선택적 단계를 표현하고 있다.  전술된 바와 같이, 하나 이상의 구성요소와 융착하거나 접합하기 위해 용융 온도로 유도될 수도 있는 열성형 재료이기 때문에, 접착제 미립자는 후속의 작업에서 사용 가능하다는 것이 고려된다.  도 10의 특정 예는 신발류 물품에 관한 것이지만, 방법 단계는 본 명세서에 제공되고 이하에 설명되는 바와 같은, 다른 분야, 물품, 및 산업에 적용 가능하다는 것이 고려된다.예시적인 양태는 신발류 물품과 관련하여 구현예에 초점을 갖고 본 명세서에 제공되었지만, 특징이 구체적으로 그리고 개념이 일반적으로 다양한 구현예에 적용될 수도 있다는 것이 이해된다.  예를 들어, 자동차, 항공, 경공업, 중공업, 전자 제조, 선박 용례, 통신 등이 모두 본 명세서에 제공된 개념을 레버리징할 수도 있다.  이와 같이, 신발류 물품에 관한 예시된 예는 몇몇 양태에서 본질적으로 한정이 아니라 단지 예시적인 것일 수도 있다.상기로부터, 본 발명은 명백하고 구조체에 고유한 다른 장점과 함께 전술된 모든 목적 및 물체를 얻기 위해 양호하게 적용된 것이라는 것을 알 수 있을 것이다.특정 특징부 및 서브조합은 실용성이 있고, 다른 특징부 및 서브조합을 참조하지 않고 채용될 수도 있다는 것이 이해될 수 있을 것이다.  이는 청구범위의 범주에 의해 고려되고 범주 내에 있다.다수의 가능한 실시예가 그 범주로부터 벗어나지 않고 본 발명에 이루어질 수도 있기 때문에, 본 명세서에 설명되거나 첨부 도면에 도시되어 있는 모든 요지는 한정의 개념이 아니라 예시적인 것으로서 해석되어야 한다는 것이 이해되어야 한다.